(57)【特許請求の範囲】
【請求項１】
ＳｉＯ２／Ａｌ２Ｏ３モル比が３．０未満の第１のゼオライトを含有している吸湿層を含む吸湿フィルム、及び第１の基材フィルムを有する吸湿積層フィルム、並びに
ＳｉＯ２／Ａｌ２Ｏ３モル比が３．０以上の第２のゼオライトを含有しているガス吸着層を含むガス吸着フィルム、及び第２の基材フィルムを有するガス吸着積層フィルム、
を有し、かつ
前記吸湿フィルムと前記ガス吸着フィルムとが対向するようにして、前記吸湿積層フィルム及び前記ガス吸着積層フィルムが配置されており、かつ対向している前記吸湿フィルム及び前記ガス吸着フィルムの周縁が互いにヒートシールされている、
包装袋。
【請求項２】
前記第１の基材フィルム及び／又は第２の基材フィルムがバリア層及び樹脂フィルムを含む、請求項１に記載の包装袋。
【請求項３】
前記吸湿フィルム又は前記ガス吸着フィルムがスキン層を更に含む、請求項１又は２に記載の包装袋。
【請求項４】
前記第１のゼオライトの細孔径が１０Å以上である、請求項１〜３のいずれか一項に記載の包装袋。
【請求項５】
前記吸湿層中の前記第１のゼオライトの含有量が、５〜２５質量％である、請求項１〜４のいずれか一項に記載の包装袋。
【請求項６】
内容物、及び
前記内容物を密封している請求項１〜５のいずれか一項に記載の包装袋
を含む、内容物入り包装袋。
【請求項７】
熱可塑性樹脂及びＳｉＯ２／Ａｌ２Ｏ３モル比が３．０未満の第１のゼオライトを溶融混練して親水性マスターバッチを作製する工程、
熱可塑性樹脂及びＳｉＯ２／Ａｌ２Ｏ３モル比が３．０以上の第２のゼオライトを溶融混練して疎水性マスターバッチを作製する工程、
前記親水性マスターバッチ及び前記疎水性マスターバッチを各々製膜して吸湿フィルム及びガス吸着フィルムを作製する工程、
前記吸湿フィルム及び前記ガス吸着フィルムに第１の基材フィルム及び第２の基材フィルムをそれぞれ積層させて、吸湿積層フィルム及びガス吸着積層フィルムを作製する工程、並びに
前記吸湿フィルムと上記ガス吸着フィルムとが対向するようにして前記吸湿積層フィルムと前記ガス吸着積層フィルムとを配置し、そして対向している前記吸湿フィルム及び前記ガス吸着フィルムの周縁を互いにヒートシールして袋状にする工程
を含む、包装袋の製造方法。
【発明の詳細な説明】
【技術分野】
【０００１】
本発明は、包装袋及びその製造方法に関する。
【背景技術】
【０００２】
従来、食品、医薬品、電子部品、精密機械、記録材料等の分野において水分に起因する品質劣化を防ぐ目的で、乾燥剤を同梱する方法がとられている。また、包装内に別体の乾燥剤を入れずに、包装材自体に吸湿機能を持たせるため、親水性ゼオライトを包装材自体に含有させることが行われている。
【０００３】
例えば、特許文献１においては、親水性ゼオライトを低密度ポリエチレン（ＬＤＰＥ）中に含有させた吸着層を有する包装袋が開示されている。
【０００４】
また、内容物には包装袋内で保存中ににおいを発生するものもあり、開封するとにおいが拡散し、使用者に不快感を与えることがある。また、アウトガスが内容物に悪影響を与えることもある。そこで、包装内のにおいを低減するため、疎水性ゼオライトを包装材自体に含有させることが行われている。
【０００５】
なお、特許文献２は、ＳｉＯ２／Ａｌ２Ｏ３モル比が３．０以上であり、かつ結晶構造がＺＳＭ−５型及び／又はＹ型の疎水性ゼオライトを使用する密封構造式脱臭性包材を開示している。
【先行技術文献】
【特許文献】
【０００６】
【特許文献１】国際公開第２０１３／１２８６０８号
【特許文献２】特開２０１４−１３３５８２号公報
【発明の概要】
【発明が解決しようとする課題】
【０００７】
親水性ゼオライトは、一般に水分を吸着することはできるが、有機ガス、無機ガス等のアウトガスを吸着することはできない。また、特許文献２で開示されているような疎水性ゼオライトは、アウトガスを吸着することはできるが、水分を吸収しない。そのため、包装内の水分とアウトガスを両方吸着する包装材、包装袋はこれまで検討されてこなかった。
【０００８】
本発明者らが鋭意研究したところ、特許文献１に開示されている１０Å以上の細孔径を有する親水性ゼオライトは、水分だけでなく、内容物からのアウトガスも吸着することがわかった。しかしながら、包装袋中に水分及びアウトガスがある場合、水分を優先的に吸着してしまい、アウトガスを十分に吸着させることは困難であった。また、アウトガスの吸着を優先して上記親水性ゼオライトの含有量を増やした場合、吸湿能力の制御ができず、包装内が絶乾状態またはそれに近い状態となった。内容物によっては過乾燥状態となり、悪影響を及ぼすという問題もある。
【０００９】
そこで、本発明では、第１に、包装内の水分とアウトガスを両方吸着し、その吸着量をそれぞれ独立して調節できる包装袋を提供することを目的とする。また第２に、過乾燥状態を嫌う内容物に対しても使用可能な、包装内を絶乾状態とすることなく適度に吸湿することができ、かつアウトガスを十分に吸着させることができる包装袋、及びその製造方法を提供することを目的とする。
【課題を解決するための手段】
【００１０】
本発明者らは、鋭意検討したところ、以下の手段により上記課題を解決できることを見出して、本発明を完成させた。すなわち、本発明は、下記のとおりである：
〈１〉ＳｉＯ２／Ａｌ２Ｏ３モル比が３．０未満の第１のゼオライトを含有している吸湿層を含む吸湿フィルム、及び第１の基材フィルムを有する吸湿積層フィルム、並びに
ＳｉＯ２／Ａｌ２Ｏ３モル比が３．０以上の第２のゼオライトを含有しているガス吸着層を含むガス吸着フィルム、及び第２の基材フィルムを有するガス吸着積層フィルム、
を有し、かつ
上記吸湿フィルムと上記ガス吸着フィルムとが対向するようにして、上記吸湿積層フィルム及び上記ガス吸着積層フィルムが配置されており、かつ対向している上記吸湿フィルム及び上記ガス吸着フィルムの周縁が互いにヒートシールされている、
包装袋。
〈２〉上記第１の基材フィルム及び／又は第２の基材フィルムがバリア層及び樹脂フィルムを含む、上記〈１〉項に記載の包装袋。
〈３〉上記吸湿フィルム又は上記ガス吸着フィルムがスキン層を更に含む、上記〈１〉又は〈２〉項に記載の包装袋。
〈４〉上記第１のゼオライトの細孔径が１０Å以上である、上記〈１〉〜〈３〉項のいずれか一項に記載の包装袋。
〈５〉上記吸湿層中の前記第１のゼオライトの含有量が、５〜２５質量％である、上記〈１〉〜〈４〉項のいずれか一項に記載の包装袋。
〈６〉設計容積の２３℃及び相対湿度５０％の空気を上記包装袋に封入し、そして４日間放置した後で、上記包装袋の内部の相対湿度が５〜２５％であり、かつ
設計容積の２３℃及び相対湿度５０％の空気、及び設計容積８６ｍｌに対してトリエチルアミン又はトルエン１μｌを上記包装袋内に封入し、そして４０℃の恒温槽内に２４時間放置した後で、上記包装袋内が無臭である、
上記〈１〉〜〈５〉項のいずれか一項に記載の包装袋。
〈７〉内容物、及び
上記内容物を密封している上記〈１〉〜〈６〉項のいずれか一項に記載の包装袋
を含む、内容物入り包装袋。
〈８〉熱可塑性樹脂及びＳｉＯ２／Ａｌ２Ｏ３モル比が３．０未満の親水性ゼオライトを溶融混練して、親水性マスターバッチを作製する工程、
熱可塑性樹脂及びＳｉＯ２／Ａｌ２Ｏ３モル比が３．０以上の疎水性ゼオライトを溶融混練して、疎水性マスターバッチを作製する工程、
上記親水性マスターバッチ及び上記疎水性マスターバッチを各々製膜して、吸湿フィルム及びガス吸着フィルムを作製する工程、
上記吸湿フィルム及び上記ガス吸着フィルムに第１の基材フィルム及び第２の基材フィルムをそれぞれ積層させて、吸湿積層フィルム及びガス吸着積層フィルムを作製する工程、並びに
上記吸湿フィルムと上記ガス吸着フィルムとが対向するようにして上記吸湿積層フィルムと上記ガス吸着積層フィルムとを配置し、そして対向している上記吸湿フィルム及び上記ガス吸着フィルムの周縁を互いにヒートシールして袋状にする工程
を含む、包装袋の製造方法。
【発明の効果】
【００１１】
本発明の包装袋によれば、吸湿フィルム及びガス吸着フィルムを有するため、包装内の水分とアウトガスを両方吸着することができる。またさらに、吸湿フィルム及びガス吸着フィルムを独立して設けているので、各部位のゼオライトの含有量を独立して調節することができ、それによって包装内の水分の吸着量及びアウトガスの吸着量を内容物に応じて容易に調節することができる。そのため、包装内の水分を適度に吸湿して、包装内を絶乾状態とすることなく、一定の低湿度状態に維持することができ、かつ、アウトガスを十分に吸着することができる。
【図面の簡単な説明】
【００１２】
【図１】本発明の包装袋の層構成を示す図である。
【発明を実施するための形態】
【００１３】
《包装袋》
本発明の包装袋は、１つの態様において、図１に示すように、吸湿積層フィルム（１００）、及びガス吸着積層フィルム（２００）を有する。
【００１４】
この本発明の包装袋では、吸湿フィルム（４００）とガス吸着フィルム（５００）とが対向するようにして、吸湿積層フィルム及びガス吸着積層フィルムが配置されており、かつ対向している吸湿フィルム（４００）及びガス吸着フィルム（５００）の周縁がシール部（３０ａ）において互いにヒートシールされている。
【００１５】
以下では、本発明の包装袋の各構成要素について説明する。
【００１６】
〈吸湿積層フィルム〉
吸湿積層フィルム（１００）は、吸湿フィルム（４００）、随意の接着層（５０）、及び第１の基材フィルム（３００）を有することができる。
【００１７】
（吸湿フィルム）
吸湿フィルムは、吸湿層（１０）、及び随意のスキン層（３０）を含むことができる。
【００１８】
吸湿層は、ＳｉＯ２／Ａｌ２Ｏ３モル比が３．０未満、２．５以下、２．０以下、又は１．５以下の第１のゼオライトを含有することができる。
【００１９】
ここで、ＳｉＯ２／Ａｌ２Ｏ３モル比が小さいことは、ゼオライトが親水性の性質を有することを意味する。したがって、第１のゼオライトは、水分を吸着対象とした物理吸着剤である。このゼオライトの細孔径が小さいと袋内が絶乾状態になりやすくなるため、細孔径は６Å以上、好ましくは１０Å以上の細孔径を有するゼオライトが好ましい。
【００２０】
第１のゼオライトとしては、例えばＡ型、Ｘ型、又はＬＳＸ型のゼオライトを使用することができる。これらは単独で使用してもよく、また混合して使用してもよい。
【００２１】
吸湿層中の第１のゼオライトの含有量は、５質量％以上、１０質量％以上、又は１５質量％以上であることができ、また４０質量％以下、３０質量％以下、２５質量％以下、又は２０質量％以下であることができる。特に、適度な湿度調整及び匂い成分の十分な吸着の両立の観点から、吸湿層中の第１のゼオライトの含有量は、５〜２５質量％であることが好ましい。
【００２２】
吸湿層は、例えば第１のゼオライト及び熱可塑性樹脂を混練させて得た混練物を製膜機でフィルム状に加工することにより得られる。
【００２３】
吸湿層の熱可塑性樹脂としては、水分の透過性が高く、混練性に優れた樹脂を使用することができる。例えば、これに限られないが、ＬＤＰＥ（低密度ポリエチレン）、ＬＬＤＰＥ（直鎖状低密度ポリエチレン）、ＭＤＰＥ（中密度ポリエチレン）、ＨＤＰＥ（高密度ポリエチレン）、メタロセン触媒によるポリエチレン、カルボン酸変性ポリエチレン等のポリエチレン、プロピレンホモポリマー、プロピレン−エチレンブロックコポリマー、プロピレン−エチレンランダムコポリマー、メタロセン触媒によるポリプロピレン、塩素化ポリプロピレン、等のポリプロピレン、ポリメチルペンテン、カルボン酸変性ＥＶＡ、ＰＶＣ（ポリ塩化ビニル）等のポリオレフィン、ＥＡＡ（エチレン−アクリル酸コポリマー）、ＥＭＡＡ（エチレン−メタクリル酸コポリマー）、ＥＥＡ（エチレン−エチルアクリレートコポリマー）、ＥＭＡＣ（エチレン−メチルアクリレートコポリマー）、ＥＶＡ（エチレン−酢酸ビニルコポリマー）等のエチレン系コポリマー、飽和ポリエステル、ポリスチレン、アイオノマー、ポリカーボネート、ポリアミド、熱可塑性エラストマー等から選択される少なくとも１種、又はこれらの組合せを使用することができる。
【００２４】
吸湿層の厚さは、５μｍ以上、１０μｍ以上、２０μｍ以上、又は３０μｍ以上であることができ、また１００μｍ以下、９０μｍ以下、８０μｍ以下、７０μｍ以下、６０μｍ以下、５０μｍ以下、又は４０μｍ以下であることができる。
【００２５】
吸湿層に含有されるゼオライトの脱落を防止し、かつ袋としての強度、例えばシール強度及び積層強度を持たせるため、吸湿層の片側又は両側に、随意のスキン層を積層させることができる。
【００２６】
スキン層は、製膜安定性向上及び第１のゼオライトの脱落や直接外部に接触するのを防ぐ熱可塑性樹脂層であるとともに、第１の基材フィルムと積層するための表面平滑性を付与する熱可塑性樹脂層でもある。
【００２７】
スキン層に含まれている熱可塑性樹脂としては、吸湿層に関して挙げた熱可塑性樹脂を用いることができる。
【００２８】
スキン層の厚さは、１μｍ以上、３μｍ以上、５μｍ以上、又は７μｍ以上であることができ、また５０μｍ以下、４０μｍ以下、３０μｍ以下、２０μｍ以下、又は１５μｍ以下であることができる。吸湿層の両側にスキン層を積層させた場合、これらのスキン層の厚さは同一であっても異なっていてもよい。
【００２９】
（第１の基材フィルム）
吸湿積層フィルムに含まれている第１の基材フィルム（３００）は、樹脂フィルム（６０）及びバリア層（４０）を含むことができる。
【００３０】
吸湿フィルム及び下に示すガス吸着フィルムは、単体では大気中の水分やアウトガスを吸収し、失活してしまうことを防止するため、包装袋として吸湿フィルム及びガス吸着フィルムの外側に随意のバリア層を設けることができる。
【００３１】
バリア層としては、これに限られないが、アルミ箔、アルミ合金等の金属箔、又はアルミニウム蒸着膜、シリカ蒸着膜、アルミナ蒸着膜、シリカ・アルミナ二元蒸着膜、ポリ塩化ビニリデンコーティング膜、ポリフッ化ビニリデンコーティング膜等のコーティング膜を使用することができる。
【００３２】
バリア層の厚さとしては、１μｍ以上、３μｍ以上、５μｍ以上、又は７μｍ以上であることができ、また７０μｍ以下、６０μｍ以下、５０μｍ以下、４０μｍ以下、３０μｍ以下、２０μｍ以下、又は１０μｍ以下であることができる。
【００３３】
第１の基材フィルムに含まれている樹脂フィルムとしては、耐衝撃性、耐摩耗性等に優れた樹脂を使用することができる。例えば、これに限られないが、特に、ＰＶＤＣ（ポリ塩化ビニリデン）、ＰＡＮ（ポリアクリロニトリル）、ＰＶＡ（エチレン−ビニルアルコール共重合体）、延伸又は無延伸ポリプロピレン等のポリオレフィン系樹脂、ＰＥＴ（ポリエチレンテレフタレート）、ポリブチレンテレフタレート等の飽和ポリエステル、ナイロン（登録商標）、ナイロン６、ナイロンＭＸＤ６等のポリアミド等を単独で、又は２種類以上組み合わせて複層で使用することができる。
【００３４】
樹脂フィルムの厚さとしては、３μｍ以上、５μｍ以上、７μｍ以上、１０μｍ以上、又は１２μｍ以上であることができ、また１２０μｍ以下、１００μｍ以下、８０μｍ以下、６０μｍ以下、５０μｍ以下、４０μｍ以下、３０μｍ以下、又は２０μｍ以下であることができる。
【００３５】
（接着層）
吸湿積層フィルムの各々の層の間には随意の接着層（５０）が存在していてもよい。接着層としては、例えば、ドライラミネート接着剤、アンカーコート接着剤、ホットメルト接着剤、水溶性接着剤、エマルション接着剤、及び押出ラミネート用の熱可塑性樹脂等を使用することができる。
【００３６】
〈ガス吸着積層フィルム〉
ガス吸着積層フィルム（２００）は、ガス吸着フィルム（５００）、随意の接着層（５０）、及び第２の基材フィルム（３５０）を有する。
【００３７】
（ガス吸着フィルム）
ガス吸着フィルム（５００）は、ガス吸着層（２０）、及び随意のスキン層（３０）を含むことができる。
【００３８】
ガス吸着層は、ＳｉＯ２／Ａｌ２Ｏ３モル比が３．０以上、５．０以上、１０．０以上、３０．０以上、５０．０以上、１００．０以上、又は１０００．０以上の疎水性ゼオライトを含有していることができる。
【００３９】
ここで、ＳｉＯ２／Ａｌ２Ｏ３モル比が大きいことは、ゼオライトが疎水性の性質を有することを意味する。したがって、第２のゼオライトは、内容物からのアウトガス等を吸着対象とした物理吸着剤である。
【００４０】
ＳｉＯ２／Ａｌ２Ｏ３モル比が３．０以上の疎水性ゼオライトとしては、例えばベータ型、ＺＳＭ−５型、フェリエナイト型、モルデナイト型、Ｌ型、又はＹ型のゼオライトを使用することができる。また、ＺＳＭ−５型ゼオライトの類縁体であるＺＳＭ−１１、シリカライト、シリカライト−２、ペンタシル型メタロケイ酸塩を使用することもできる。これらは単独で使用してもよく、また組み合わせて使用してもよい。
【００４１】
ガス吸着層中の疎水性ゼオライトの含有量は、５質量％、１０質量％、又は１５質量％以上であることができ、また４０質量％以下、３０質量％以下、２５質量％以下、又は２０質量％以下であることができる。
【００４２】
ガス吸着層は、このゼオライト及び熱可塑性樹脂を混練させて得た混練物を製膜機でフィルム状に加工することにより得られる。
【００４３】
ガス吸着層に含まれている熱可塑性樹脂としては、吸湿層に関して挙げた熱可塑性樹脂を用いることができる。
【００４４】
ガス吸着層の厚さは、５μｍ以上、１０μｍ以上、２０μｍ以上、又は３０μｍ以上であることができ、また１００μｍ以下、９０μｍ以下、８０μｍ以下、７０μｍ以下、６０μｍ以下、５０μｍ以下、又は４０μｍ以下であることができる。
【００４５】
ガス吸着層に含有されているゼオライトの脱落を防止し、かつ袋としての強度、例えばシール強度及び積層強度を持たせるため、ガス吸着層の片側又は両側に、随意のスキン層を積層させることができる。このスキン層は、吸湿フィルムに関して挙げたスキン層を用いることができ、吸湿フィルムのスキン層とは同一であっても異なっていてもよい。
【００４６】
ガス吸着積層フィルムに含まれている第２の基材フィルム（３５０）としては、第１の基材フィルムに関して挙げた基材フィルムを使用することができ、第１の基材フィルムとは同一であっても異なっていてもよい。
【００４７】
（接着層）
ガス吸着積層フィルムの各々の層の間には随意の接着層（５０）が存在していてもよい。接着層としては、例えば、吸湿積層フィルムに関して挙げた接着剤等を使用することができる。この接着層は、吸湿積層フィルムの接着層とは同一でも異なっていてもよい。
【００４８】
本発明の包装袋は、設計容積の２３℃及び相対湿度５０％の空気を上記包装袋に封入し、そして４日間放置した後で、上記包装袋の内部の相対湿度が５〜２５％とすることができる。
【００４９】
また、本発明の包装袋は、設計容積の２３℃及び相対湿度５０％の空気、及び設計容積約８６ｍｌに対してトリエチルアミン又はトルエン１μｌを上記包装袋内に封入し、そして４０℃の恒温槽内に２４時間放置した後で、上記包装袋内が無臭であることができる。
【００５０】
ここで、設計容積は、袋により封入することを意図している容積を言うものである。
【００５１】
《包装袋の製造方法》
本発明の包装袋の製造方法は、以下の工程を含む：
熱可塑性樹脂及びＳｉＯ２／Ａｌ２Ｏ３モル比が３．０未満の親水性ゼオライトを溶融混練して親水性マスターバッチを作製する工程、
熱可塑性樹脂及びＳｉＯ２／Ａｌ２Ｏ３モル比が３．０以上の疎水性ゼオライトを溶融混練して疎水性マスターバッチを作製する工程、
親水性マスターバッチ及び疎水性マスターバッチを各々製膜して吸湿層及びガス吸着層を作製する工程、
吸湿層及びガス吸着層に第１の基材フィルム及び第２の基材フィルムをそれぞれ積層させて、吸湿積層フィルム及びガス吸着積層フィルムを作製する工程、並びに
吸湿フィルムとガス吸着フィルムとが対向するようにして吸湿積層フィルムとガス吸着積層フィルムとを配置し、そして対向している吸湿フィルム及びガス吸着フィルムの周縁を互いにヒートシールして袋状にする工程。
【００５２】
（マスターバッチを作製する工程）
マスターバッチの作製は、熱可塑性樹脂及びゼオライトを溶融混練することにより行うことができる。熱可塑性樹脂としては、吸湿層に関して挙げた樹脂を使用することができる。
【００５３】
（吸湿フィルム及びガス吸着フィルムを作製する工程）
吸湿フィルム及びガス吸着フィルムの作製は、親水性マスターバッチ及び疎水性マスターバッチを各々製膜することにより行うことができる。製膜方法としては、これに限られないが、インフレーション法、Ｔダイ法、カレンダー法、キャスティング法、プレス成形、押出成形又は射出成形等を挙げることができる。吸湿フィルム及びガス吸着フィルムがスキン層を有する場合は、共押出インフレーション法及び共押出Ｔダイ法等で製膜することができる。
【００５４】
（吸湿積層フィルム及びガス吸着積層フィルムを作製する工程）
吸湿積層フィルム及びガス吸着積層フィルムを作製する工程は、吸湿フィルム及びガス吸着フィルムに第１の基材フィルム及び第２の基材フィルムをそれぞれ積層させることにより行うことができる。積層方法としては、これに限られないが、サンドラミネート法等の押出ラミネート法、ドライラミネート法等が挙げられる。好ましくは、押出しラミネート法を使用する。
【００５５】
（袋状にする工程）
袋状にする工程は、吸湿フィルムとガス吸着フィルムとが対向するようにして吸湿積層フィルムとガス吸着積層フィルムとを配置し、そして対向している吸湿フィルム及びガス吸着フィルムの周縁を互いにヒートシールすることにより行うことができる。
【００５６】
包装袋の形態としては、例えば四方シール袋、ガゼット袋、四面体袋等が挙げられる。
【実施例】
【００５７】
実施例及び比較例により本発明を具体的に説明するが、本発明は、これらに限定されるものではない。
【００５８】
〈ガス吸着積層フィルムＡの作製〉
第２のゼオライト（疎水性ゼオライト、アブセンツ３０００、米国ＵＯＰ社、ＳｉＯ２／Ａｌ２Ｏ３比１００．００以上）２０質量％、及び低密度ポリエチレン（ペトロセン２０２、東ソー株式会社）を配合し、溶融混練法により押出機で疎水性マスターバッチを作製した。次いで、上記マスターバッチをガス吸着層用に、直鎖型低密度ポリエチレン（エボリューＳＰ２５２０、株式会社プライムポリマー）をスキン層用にそれぞれ用い、インフレーション法により共押出して、ガス吸着層の両面にスキン層を有する３層構造のガス吸着フィルムを作製した。このフィルムの作製は、三層インフレーション成形機（ＴＵＬ−６００Ｒ、株式会社プラコー）を使用して、樹脂温度を、中間層及びスキン層ともに１７０℃とし、引取速度を１０ｍ／分として行った。
【００５９】
次いで、このフィルムの一方のスキン層側にコロナ処理を施した。その後、ＰＥＴフィルム（Ｅ５１００、東洋紡株式会社、１２μｍ）及びアルミニウム箔（合金アルミニウム箔、ＵＡＣＪ株式会社、９μｍ）を貼りあわせた基材フィルムのアルミニウム箔側と、当該コロナ処理面側とを対向させて押出しラミネート法で積層させて、ガス吸着積層フィルムＡを作製した。ここで、押出しラミネート用の樹脂は、低密度ポリエチレン（サンテックＬＤ  Ｌ１８５０Ｋ、旭化成ケミカルズ株式会社）を用いた。積層は、サンドラミネーター（型式：ＴＰ４５．４５  製番Ｐ−４６０１０、株式会社プラコー）を使用して、樹脂温度を３００℃とし、かつ引取速度を３０〜４５ｍ／ｍｉｎとして行った。
【００６０】
〈吸湿積層フィルムＢ〜Ｇの作製〉
第２のゼオライトの代わりに第１のゼオライト（親水性ゼオライト、モレキュラーシーブ１３Ｘ、ユニオン昭和株式会社、ＳｉＯ２／Ａｌ２Ｏ３比２．４７）を表１に記載の含有量で使用したこと、及び各層の厚さを表１に示すように変更したことを除いてガス吸着積層フィルムＡと同様にして、吸湿積層フィルムＢ〜Ｇを作製した。
【００６１】
〈ゼオライト非含有積層フィルムＨの作製〉
厚さ５０μｍの直鎖型低密度ポリエチレンのフィルムをガス吸着積層フィルムＡに用いたものと同じ基材フィルムに積層させて、ゼオライトを含有していないゼオライト非含有積層フィルムＨを作製した。
【００６２】
【表１】
0006584199.tif 000002
【００６３】
Ａ〜Ｈの積層フィルムを１００ｍｍ×１００ｍｍに切り出し、シールの幅を１０ｍｍにして、表２に示す組み合わせで、比較例１〜４及び実施例１〜３の３方シール袋（１方が開口状態）を作製した。
【００６４】
【表２】
0006584199.tif 000003
【００６５】
〈袋内湿度評価〉
比較例及び実施例の３方シール袋に、２３℃及び５０％ＲＨ（相対湿度）の環境下で温湿度データ集積装置（ハイグロクロン、株式会社ＫＮラボラトリーズ）を入れ、そして内容積（設計容積）が約８６ｍｌの四面体型になるように残り１辺をシールして密封し、２３℃５０％ＲＨの環境に４日間放置して、袋内の湿度変化を測定した。
【００６６】
〈におい官能評価〉
比較例及び実施例の３方シール袋に、トリエチルアミン又はトルエン１μｌを滴下し、内容積（設計容積）が約８６ｍｌの四面体になるように残り１辺をシールして密封し、４０℃の恒温槽内に２４時間放置し、そしてその後で、トリメチルアミン臭又はトルエン臭の有無を官能評価した。官能評価は３人で実施し、３人ともにおいがしなかったと評価したものを○とし、１人だけにおいがしたと評価したものを△、２人以上においがしたと評価したものを×とした。
【００６７】
袋内湿度評価及びにおい官能評価の結果を表３にまとめる。ここで、表３において、「独立調節」は、水分とアウトガスの吸着量をそれぞれ独立して制御できるか否かを示したものである。これらを独立して制御できるものを○、そうでないものを×とした。この表３の「総合評価」では、袋内湿度を５〜２５％ＲＨに維持でき、におい低減効果があり、かつ独立調節の評価が○であるものを◎とし、袋内湿度が５〜２５％ＲＨに維持できないか、又はにおい低減効果がなく、かつ独立調節の評価が○であるものを○とし、袋内湿度が５〜２５％ＲＨに維持できないか、又はにおい低減効果がなく、かつ独立調節の評価が×であるものを△とし、袋内湿度が５〜２５％ＲＨに維持できず、におい低減効果がなく、かつ独立調節の評価が×であるものを×とした。
【００６８】
【表３】
0006584199.tif 000004
【００６９】
表３から、比較例２及び３、並びに実施例４は吸湿効果及びアウトガス吸着効果は同等であるものの、第１のゼオライト及び第２のゼオライトを使用した実施例４は水分及びアウトガスの吸着量を独立して制御することができる点において比較例２及び３と比較して優れていることが理解される。更に、同じく親水性ゼオライト及び疎水性ゼオライトを使用した実施例１〜３の包装袋は、良好なアウトガス吸着効果を確保することができ、袋内を約５〜２５％の湿度に維持でき、かつ水分及びアウトガスの吸着量を独立して制御することができることが理解される。
【００７０】
実施例２は、同量の親水性ゼオライトを包装袋内に含有している比較例３と比較して、意外なことに適度な湿度に維持する能力が高い。理論に拘束されないが、疎水性ゼオライトが存在することによって、アウトガスが疎水性ゼオライトに優先的に吸着されるため、親水性ゼオライトが水分にのみ吸着能力を発揮できることが原因と考えられる。
【符号の説明】
【００７１】
１０    吸湿層
２０    ガス吸着層
３０    スキン層
３０ａ    シール部
４０    バリア層
５０    接着層
６０    樹脂フィルム
１００    吸湿積層フィルム
２００    ガス吸着積層フィルム
３００    第１の基材フィルム
３５０    第２の基材フィルム
４００    吸湿フィルム
５００    ガス吸着フィルム
【図１】
0006584199.tif 000005